(57)【要約】【課題】より大きな接合力を得ることが可能であるとともに接合部の外周部における偏析部の存在量をより低減することができる摩擦圧接方法を提供する。【解決手段】被接合部材１０における接合部材２０と対向する面であって摩擦圧接によって接合される面である被接合面１１、または接合部材２０における被接合部材１０と対向する面であって摩擦圧接によって接合される面である接合面２１、の少なくとも一方に、回転軸ＺＣ方向から見た場合に中央から所定径Ｄ２内の領域が凹んだ凹部２２を形成し、凹部２２がなくなるまで、被接合部材１０に対して接合部材２０を回転軸ＺＣ回りに相対的に回転させながら被接合部材１０に対して接合部材２０を回転軸ＺＣに沿って相対的に所定圧力にて押し付けて接合する、摩擦圧接方法。【選択図】図２
2014057993.tif 000002
【特許請求の範囲】
【請求項１】
回転軸に沿って被接合部材と接合部材を配置し、前記被接合部材に対して前記接合部材を前記回転軸回りに相対的に回転させながら前記被接合部材に対して前記接合部材を前記回転軸に沿って相対的に所定圧力にて押し付けて、前記被接合部材に前記接合部材を接合する摩擦圧接方法において、
前記被接合部材における前記接合部材と対向する面であって摩擦圧接によって接合される面である被接合面、または前記接合部材における前記被接合部材と対向する面であって摩擦圧接によって接合される面である接合面、の少なくとも一方に、前記回転軸方向から見た場合に中央から所定径内の領域が凹んだ凹部を形成し、
前記凹部がなくなるまで、前記被接合部材に対して前記接合部材を前記回転軸回りに相対的に回転させながら前記被接合部材に対して前記接合部材を前記回転軸に沿って相対的に所定圧力にて押し付けて接合する、
摩擦圧接方法。
【請求項２】
請求項１に記載の摩擦圧接方法であって、
前記凹部における前記所定径を、前記凹部が形成された前記被接合部材または前記接合部材において不純物や成分元素の濃度分布が不均一である偏析部の領域に応じて設定する、
摩擦圧接方法。
【請求項３】
請求項２に記載の摩擦圧接方法であって、
前記凹部における前記所定径を、前記凹部が形成された前記被接合部材または前記接合部材において前記偏析部の径より大きくした、
摩擦圧接方法。
【請求項４】
請求項１〜３のいずれか一項に記載の摩擦圧接方法であって、
接合前における前記被接合面または前記接合面であって前記凹部が形成されている面を、円錐台状に形成する、
摩擦圧接方法。
【発明の詳細な説明】
【技術分野】
【０００１】
本発明は、被接合部材と接合部材を高速ですり合わせ、摩擦熱ですり合わせ部を軟化させ、同時に圧力を加えて押し付けて接合する摩擦圧接方法に関する。
【背景技術】
【０００２】
従来より、例えば車両等に用いる等速自在継手の一部が、摩擦圧接方法にて接合されている。
例えば特許文献１に記載された従来技術では、等速自在継手における連結軸部材の一端に連結体を設け、連結体とアウタレース部材とを摩擦圧接している。そして連結体におけるアウタレース部材との対向面である連結体側対向面には、アウタレース部材の対向面よりも大きな径の凹部が形成されており、この凹部の内部にアウタレース部材の接合面と摩擦圧接するための環状の接合部がアウタレース部材の側に突出するように形成されている。この環状の接合部とアウタレース部材の接合部とを摩擦圧接することで、接合の際に発生したバリが凹部の外部に露出しないようにしており、バリの除去処理を不要としている。
【先行技術文献】
【特許文献】
【０００３】
【特許文献１】特開平９−２４２７７３号公報
【発明の概要】
【発明が解決しようとする課題】
【０００４】
特許文献１に記載された従来技術では、連結体の接合面が円環状で中央部が空洞であり、接合面積が比較的小さいので接合力がやや小さい。接合力を大きくするには接合面積を大きくする必要があり、接合面を円（中央部が空洞でない）とすればよい。
例えば図４に示すように、接合部材１２０を回転軸ＺＣ回りに回転させながら接合部材１２０を回転軸ＺＣに沿って被接合部材１１０に押し付けて摩擦接合する際、接合部材１２０の接合面を円錐状に形成しておくと、接合後の接合面が円（中央部が空洞でない）となって大きな接合力が得られる。また、接合前の形状を円錐状としておくことで、中心部と外周部の周速度の差による溶け込み不良を抑制することができる。
ところが、被接合部材１１０及び接合部材１２０における回転軸ＺＣより所定径内には、不純物や成分元素の濃度分布が不均一な偏析部Ｈが存在している。接合部材１２０の先端を円錐状とした場合、摩擦圧接による初期段階では、この偏析部Ｈがすり合わされて外周部に流れ、摩擦圧接後の接合部の外周部には、この偏析部Ｈが多く存在している。そして接合部の外周部に偏析部Ｈが多く存在するので、焼入れ等の熱処理を行った場合、局部的に熱処理の深さが浅くなる現象が発生し、所望する熱処理の効果が得られない場合がある。
本発明は、このような点に鑑みて創案されたものであり、より大きな接合力を得ることが可能であるとともに接合部の外周部における偏析部の存在量をより低減することができる摩擦圧接方法を提供することを課題とする。
【課題を解決するための手段】
【０００５】
上記課題を解決するため、本発明に係る摩擦圧接方法は次の手段をとる。
まず、本発明の第１の発明は、回転軸に沿って被接合部材と接合部材を配置し、前記被接合部材に対して前記接合部材を前記回転軸回りに相対的に回転させながら前記被接合部材に対して前記接合部材を前記回転軸に沿って相対的に所定圧力にて押し付けて、前記被接合部材に前記接合部材を接合する摩擦圧接方法において、前記被接合部材における前記接合部材と対向する面であって摩擦圧接によって接合される面である被接合面、または前記接合部材における前記被接合部材と対向する面であって摩擦圧接によって接合される面である接合面、の少なくとも一方に、前記回転軸方向から見た場合に中央から所定径内の領域が凹んだ凹部を形成し、前記凹部がなくなるまで、前記被接合部材に対して前記接合部材を前記回転軸回りに相対的に回転させながら前記被接合部材に対して前記接合部材を前記回転軸に沿って相対的に所定圧力にて押し付けて接合する、摩擦圧接方法である。
【０００６】
この第１の発明によれば、接合前の被接合面または接合面の少なくとも一方に凹部を形成する。不純物や成分元素の濃度分布が不均一な偏析部は、被接合部材及び接合部材の中央近傍に回転軸方向に沿って多く存在しているので、凹部を形成しておくことで、すり合わせの初期段階において偏析部がすり合わせされないようにする。
これにより、接合完了時に、接合部の外周部における偏析部の存在量をより低減することができる。
また、凹部がなくなるように摩擦圧接することで、接合部に空洞部を残さず、より大きな接合力を得ることが可能である。
【０００７】
次に、本発明の第２の発明は、上記第１の発明に係る摩擦圧接方法であって、前記凹部における前記所定径を、前記凹部が形成された前記被接合部材または前記接合部材において不純物や成分元素の濃度分布が不均一である偏析部の領域に応じて設定する、摩擦圧接方法である。
【０００８】
この第２の発明によれば、偏析部の領域に応じて凹部を形成することで、すり合わされる偏析部そのものの量をより減少させることができる。
これにより、接合完了時に、接合部の外周部における偏析部の存在量をより適切に低減することができる。
【０００９】
次に、本発明の第３の発明は、上記第２の発明に係る摩擦圧接方法であって、前記凹部における前記所定径を、前記凹部が形成された前記被接合部材または前記接合部材において前記偏析部の径より大きくした、摩擦圧接方法である。
【００１０】
この第３の発明によれば、摩擦圧接する被接合部材または接合部材の接合部の先端側には偏析部が存在しないようにしたため、すり合わされる偏析部の量を確実に減少させることができる。
これにより、摩擦圧接による接合完了時に、接合部の外周部における偏析部の存在量をより低減できるため、焼入れを行ったときの熱処理深さが浅くなるという問題点を確実に回避できる。
【００１１】
次に、本発明の第４の発明は、上記第１の発明〜第３の発明のいずれか１つに係る摩擦圧接方法であって、接合前における前記被接合面または前記接合面であって前記凹部が形成されている面を、円錐台状に形成する、摩擦圧接方法である。
【００１２】
この第４の発明によれば、接合時において、接合部の中心部と外周部との周速度がほとんど同じであるため、接合部の中心部及び外周部を均一に溶かしながら摩擦圧接できる。
これにより、接合時における中心部と外周部との周速度の差に起因する溶け込み不良を適切に抑制することができる。
【図面の簡単な説明】
【００１３】
【図１】接合部材の外観、及び接合部材における偏析部の存在個所の例を説明する図である。
【図２】第１の実施の形態における摩擦圧接方法を説明する図である。
【図３】第２の実施の形態における摩擦圧接方法を説明する図である。
【図４】従来の摩擦圧接方法の例を説明する図である。
【発明を実施するための形態】
【００１４】
以下に本発明を実施するための形態を図面を用いて説明する。
●［第１の実施の形態（図１、図２）］
まず図１（Ａ）〜（Ｃ）を用いて、接合部材２０を例として、接合部材２０の外観形状と、偏析部Ｈが多く存在する個所について説明する。
図１（Ａ）は、接合部材２０´を、単純に円柱形状とした例を示している。接合部材２０´は、内部において成分元素が均一であることが理想的であるが、実際には回転軸ＺＣに沿って不純物や成分元素の濃度分布が不均一な部分である偏析部Ｈを有している。また、偏析部Ｈは、回転軸ＺＣに沿って所定径（この場合、径Ｄ１）の範囲に多くが含まれている。
第１の実施の形態では、接合前における接合部材２０（または被接合部材１０との少なくとも一方）の形状を、図１（Ａ）に示す接合部材２０´から、図１（Ｂ）に示す接合部材２０の形状に変更する。
この場合、まず接合面２１の形状をいわゆる円錐台（頂点Ｔが回転軸ＺＣ上にある円錐における円錐台）の形状に形成し、接合面２１の中央部を凹ませて（例えば切削して）径Ｄ２（所定径）の凹部２２を形成する。また、凹部２２の形状は、円錐状、椀型、円柱状等、特に限定はしない。
なお接合面とは、接合部材における（接合時に）被接合部材と対向する面であって摩擦圧接によってすり合わされて接合される面を指し、被接合面とは、被接合部材における（接合時に）接合部材と対向する面であって摩擦圧接によってすり合わされて接合される面を指す。
【００１５】
また、凹部２２の径Ｄ２を設定する際には、図１（Ｃ）に示すように、接合部材のサンプル２０Ｚの端面をカットして、径方向に適宜の間隔で偏析部の調査を行い、偏析部Ｈの領域に応じて径Ｄ２を設定する。
例えば図１（Ｃ）の例では、サンプル２０Ｚの端面の位置Ｐ１〜位置Ｐ１１を調査し、位置Ｐ５〜位置Ｐ７の領域に偏析部が有り、偏析部Ｈの領域が径Ｄ１である、と判定された場合の例を示している。
この場合、すり合わせの初期段階で偏析部Ｈがすり合わせられないようにするために、偏析部Ｈの径Ｄ１よりも大きな径Ｄ２を、凹部２２の径に設定することが好ましい。
以上の説明では接合部材２０の接合面２１の形状について説明したが、接合部材２０の接合面２１、あるいは被接合部材１０の被接合面１１（図２参照）、の少なくとも一方を、図１（Ｂ）の例に示す形状とすればよい。
【００１６】
次に図２（Ａ）〜（Ｄ）を用いて、第１の実施の形態の摩擦圧接方法について説明する。
図２（Ａ）は、摩擦圧接する前の被接合部材１０と接合部材２０の外観を示している。図２に示す例では、接合部材２０の接合面２１を円錐台状に形成し、中央部に凹部２２を形成した例を示しており、被接合部材１０の被接合面１１を平面状とした例を示している。
そして図２（Ｂ）に示すように、回転軸ＺＣに沿って被接合部材１０と接合部材２０を配置するとともに、被接合面１１と接合面２１とが対向するように配置する。
また、被接合部材１０をチャック３０にて把持して固定し、回転軸ＺＣ回りに回転可能なチャック４０にて接合部材２０を把持し、スラスト軸受５０を介してシリンダ６０を配置する。シリンダ６０は、回転軸ＺＣ方向にピストン６１を往復移動可能であり、所定圧力にて接合部材２０を被接合部材１０に押し付けることが可能である。
そして、接合部材２０を回転軸ＺＣ回りに回転させながら、接合部材２０を回転軸ＺＣに沿って被接合部材１０に所定圧力で押し付け、凹部２２による空洞部がなくなるまで回転及び押し付けを行い、摩擦圧接する。
なお、摩擦圧接の終了時点では、図２（Ｃ）に示すように、接合部７０の外周部にバリ７１が突出しているので、図２（Ｄ）に示すように、バリ７１を除去して摩擦圧接の工程が完了する。
【００１７】
摩擦圧接の初期段階（被接合面１１と接合面２１との接触が開始された初期の時点）では、径Ｄ１＜径Ｄ２であるので、偏析部Ｈはすり合わされない。そして摩擦圧接が進み、摩擦圧接の終了手前で偏析部Ｈがようやくすり合わせられるが、そのとき偏析部Ｈの外周では偏析部Ｈを含まない部分がすり合わせられている。
このため、図２（Ｄ）に示すように、接合部７０における外周部に偏析部Ｈはほとんど現われず、偏析部Ｈのほとんどは中央部に存在することになる。
以上に説明したように、第１の実施の形態では、接合面または被接合面の少なくとも一方に凹部を形成することで、接合部の外周部における偏析部の存在量をより低減することができる。これにより、熱処理を行った場合に、局部的に熱処理深さが浅くなる現象が回避され、所望する熱処理の効果を得ることができる。
また、凹部２２がなくなるまで摩擦圧接することで、接合の面積をより大きくし、より大きな接合力を得ることができる。
また、接合面２１を円錐台状に形成しているので、すり合わせの際の中心部と外周部の周速度の差が低減され、溶け込み不良の発生も抑制することができる。
また、凹部を円錐台状にしたことにより、摩擦圧接時の溶け込み量を確保できるため、すり合わされる偏析部の量を減少させた状態で摩擦圧接部の長さを短くできる。
これにより、接合する素材の長さを短くできるため、素材のコストを低減できる。更に、加工時間も短くできるため、加工コストも低減できる。
【００１８】
●［第２の実施の形態（図３）］
第２の実施の形態は、凹部を形成する接合面（または被接合面）が、円錐台状でなく、平面状である点が異なり、他は第１の実施の形態と同様である。以下、この相違点について主に説明する。
図３（Ａ）に示すように、被接合部材１０は図２（Ａ）に示すものと同じである。しかし接合部材２０Ａは、接合面２１Ａの形状が図２（Ａ）に示すものとは異なる。
図２（Ａ）に示した接合部材２０の接合面２１は円錐台状であったが、図３（Ａ）に示す接合部材２０Ａの接合面２１Ａは平面状である。ただし、凹部２２Ａは第１の実施の形態と同様に、偏析部Ｈの径に応じた径に設定されて形成されている。
以降、第１の実施の形態と同様に、図３（Ｂ）〜（Ｄ）に示すように摩擦圧接を行う。
【００１９】
第１の実施の形態と同様に、摩擦圧接の初期段階（被接合面１１と接合面２１Ａとの接触が開始された初期の時点）では、径Ｄ１＜径Ｄ２であるので、偏析部Ｈはすり合わせらない。そして摩擦圧接が進み、摩擦圧接の終了手前で偏析部Ｈがようやくすり合わせられるが、そのとき偏析部Ｈの外周では偏析部Ｈを含まない部分がすり合わせられている。
このため、図３（Ｄ）に示すように、接合部７０における外周部に偏析部Ｈはほとんど現われず、偏析部Ｈのほとんどは中央部に存在することになる。
以上に説明したように、第２の実施の形態では、第１の実施の形態と同様、接合面または被接合面の少なくとも一方に凹部を形成することで、接合部の外周部における偏析部の存在量をより低減することができる。これにより、熱処理を行った場合に、局部的に熱処理深さが浅くなる現象が回避され、所望する熱処理の効果を得ることができる。
また、凹部２２Ａがなくなるまで摩擦圧接することで、接合の面積をより大きくし、より大きな接合力を得ることができる。
また、接合面２１Ａを平面状に形成しているので、凹部を形成する接合面または被接合面の形成工程を短時間に行うことができる。
【００２０】
以上の説明では、「偏析部Ｈの径Ｄ１＜凹部の径Ｄ２」の場合の例を説明したが、偏析部Ｈの径Ｄ１≧凹部の径Ｄ２であってもよい。径Ｄ１≧径Ｄ２の場合、摩擦圧接の初期段階において偏析部Ｈがすり合わせられるが、すり合わせられる偏析部Ｈの量が図４に示す従来の摩擦圧接の場合よりも少ないので、摩擦圧接後における接合部の外周部に現われる偏析部の量は、図４に示した従来の摩擦圧接の場合よりも、より低減される。
【００２１】
本発明の摩擦圧接方法は、本発明の要旨を変更しない範囲で種々の変更、追加、削除が可能である。
また本実施の形態の説明では、接合部材の接合面に凹部を形成した例を説明したが、被接合部材の被接合面に凹部を形成してもよく、接合面または被接合面の少なくとも一方に凹部が形成されていればよい。
また本実施の形態の説明では、接合部材を回転させながら被接合部材に押し付ける例を説明したが、被接合部材を回転させながら接合部材に押し付けてもよい。すなわち、被接合部材に対して接合部材を相対的に回転させながら、被接合部材に対して接合部材を相対的に移動させて押し付けるようにしてもよい。
また、以上（≧）、以下（≦）、より大きい（＞）、未満（＜）等は、等号を含んでも含まなくてもよい。
また、被接合部材及び接合部材の材質は、金属または合金であり、被接合部材と接合部材は同じ材質であってもよいし、互いに異なる材質であってもよい。
【符号の説明】
【００２２】
１０      被接合部材
１１      被接合面
２０、２０Ａ    接合部材
２１、２１Ａ    接合面
２２、２２Ａ    凹部
３０、４０    チャック
５０      スラスト軸受
６０      シリンダ
６１      ピストン
７０      接合部
Ｄ１      （偏析部の）径
Ｄ２      （凹部の）径
Ｈ        偏析部
ＺＣ      回転軸
【図１】
2014057993.tif 000003
【図２】
2014057993.tif 000004
【図３】
2014057993.tif 000005
【図４】
2014057993.tif 000006